Brevet FR3075813A1 — publié le 20190628

Utilisation de polymères réticulés pour améliorer les propriétés à froid de carburants ou combustibles La présente invention concerne l'utilisation de polymères particuliers réticulés pour améliorer les propriétés de tenue à froid des carburants ou combustibles lors de leur stockage et/ou leur utilisation à basse température. La présente invention concerne également des compositions d'additifs (ou « packages d'additifs ») contenant ces polymères, des compositions de carburant et de combustible additivées avec de tels polymères, de préférence en combinaison avec un additif fluidifiant à froid (CFI), ainsi que des polymères réticulés spécifiques convenant particulièrement à la mise en oeuvre de l'invention. ETAT DE L'ART ANTERIEUR Les carburants ou combustibles contenant des composés paraffiniques, notamment des composés contenant des groupements n-alkyle, iso-alkyle ou n-alcényle telles que des cires paraffiniques, sont connus pour présenter des propriétés d'écoulement détériorées à basse température, typiquement en dessous de 0°C. En particulier, on sait que les distillats moyens obtenus par distillation à partir d'huiles brutes d'origine pétrolière comme le gazole ou le fioul domestique, contiennent différentes quantités de n-alcanes ou n-paraffines selon leur provenance. Ces composés ont tendance à cristalliser à basse température, bouchant les tuyaux, canalisations, pompes et filtres, par exemple dans les circuits du carburant des véhicules automobiles. En hiver ou dans des conditions d'utilisation des carburants ou combustibles à température inférieure à 0°C, le phénomène de cristallisation de ces composés peut conduire à la diminution des propriétés d'écoulement des carburants ou combustibles et, par conséquent engendrer des difficultés lors de leur transport, de leur 2 stockage et/ou de leur utilisation. L'opérabilité à froid des carburants ou combustibles est une propriété très importante, notamment pour assurer le démarrage des moteurs à froid. Si des paraffines sont cristallisées au fond du réservoir, elles peuvent être entraînées au 5 démarrage dans le circuit de carburant et colmater notamment les filtres et préfiltres disposés en amont des systèmes d'injection (pompe et injecteurs). De même, pour le stockage des fiouls domestiques, si des paraffines précipitent en fond de cuve, elles peuvent être entraînées et obstruer les conduites en amont de la pompe et du 10 système d'alimentation de la chaudière (gicleur et filtre). Ces problèmes sont bien connus dans le domaine des carburants et combustibles, et de nombreux additifs ou mélanges d'additifs ont été proposés et commercialisés pour réduire la taille des cristaux de paraffines et/ou changer leur forme et/ou les empêcher de 15 se former. Une taille de cristaux la plus faible possible est préférée car elle minimise les risques de bouchage ou de colmatage de filtre. Les agents d'amélioration d'écoulement habituels dits fluidifiants à froid (en anglais « cold flow improvers » ou CFI) sont en général des co- et ter-polymères d'éthylène et d'ester(s) vinylique(s) 20 et/ou acrylique(s), employés seuls ou en mélange. Ces additifs fluidifiants à froid (CFI), destinés à abaisser la Température Limite de Filtrabilité (TLF) et le point d'écoulement (PE), inhibent la croissance des cristaux à basse température en favorisant la dispersion des cristaux de paraffine ; ce sont par exemple les polymères d'éthylène et 25 d'acétate de vinyle et/ou de propionate de vinyle (EVA ou EVP), aussi communément appelés additifs de TLF. Ce type d'additifs, très largement connu par l'homme du métier, est systématiquement ajouté aux distillats moyens classiques en sortie de raffinerie. Ces distillats additivés sont utilisés comme carburant pour moteur Diesel ou comme 30 combustible de chauffage. Des quantités supplémentaires de ces additifs peuvent être ajoutées aux carburants vendus en stations service notamment pour satisfaire les spécifications dites Grand Froid. Pour améliorer à la fois la TLF et le point d'écoulement des distillats, il est connu d'ajouter à ces additifs CFI des additifs 3 supplémentaires ou « boosters » ayant la fonction d'agir en combinaison avec les additifs CFI de manière à en augmenter l'efficacité. L'art antérieur décrit abondamment de telles combinaisons d'additifs. 5 A titre d'exemple, on peut citer le brevet US 3 275427 décrivant un distillat moyen de coupe de distillation comprise entre 177 et 400°C contenant un additif constitué de 90 à 10 % massique d'un copolymère d'éthylène comprenant de 10 à 30% de motifs acétate de vinyle de masse molaire en poids comprise entre 1000 et 3000 10 g.mo1-1 et de 10 à 90 % massique d'un polyacrylate de lauryl et/ou d'un polyméthacrylate de lauryl de masse molaire en poids variant de 760 à 100.000 g.mo1-1. Le document EP0857776 propose d'employer des résines alkylphénol-aldéhyde issues de la condensation d'alkylphénol et 15 d'aldéhyde en association avec des copolymères ou terpolymères éthylène /ester vinylique, pour améliorer la fluidité d'huiles minérales. La demande de brevet WO 2008/006965 décrit l'utilisation d'une combinaison d'un homopolymère obtenu à partir d'un ester 20 oléfinique d'acide carboxylique de 3 à 12 atomes de carbone et d'un alcool gras comprenant une chaîne de plus de 16 atomes de carbone et éventuellement une double liaison oléfinique et d'un additif fluidifiant à froid (CFI) de type EVA ou EVP, pour augmenter l'efficacité des additifs CFI en amplifiant leur effet sur la TLF. 25 La demande de brevet WO 2016/128379 décrit l'utilisation, comme additif de tenue à froid d'un carburant ou combustible, d'un copolymère à blocs comprenant : (i) un bloc A consistant en une chaine de motifs structuraux dérivés d'un ou de plusieurs monomères a,13-insaturés acrylate ou 30 méthacrylate d'alkyle, (ii) un bloc B consistant en une chaine de motifs structuraux dérivés d'un ou de plusieurs monomères a,13-insaturés contenant au moins un noyau aromatique. Cet additif est notamment utile comme booster de TLF en 4 association avec un additif fluidifiant à froid (CFI). Outre l'amélioration de l'écoulement de la composition de carburant ou combustible, un autre but des additifs de tenue à froid est d'assurer la dispersion des cristaux de paraffines, de manière à 5 retarder ou empêcher la sédimentation de tels cristaux et d'éviter la formation d'une couche riche en paraffines au fond des récipients, cuves ou réservoirs de stockage ; ces additifs dispersants de paraffines sont dénommés additifs anti-sédimentation ou WASA (acronyme du terme anglais « Wax Anti-Settling Additive »). 10 Des résines alkylphénol-aldéhyde modifiées ont été décrites dans le document FR2969620 comme additif anti-sédimentation en combinaison avec un additif de TLF. Du fait de la diversification des sources de carburants et de combustibles, il existe toujours un besoin de trouver de nouveaux 15 additifs pour améliorer les propriétés des carburants ou combustibles à basse température également dénommées propriétés de tenue à froid, et notamment leurs propriétés d'écoulement lors de leur stockage et/ou leur utilisation à basse température. Ce besoin est particulièrement important pour les carburants ou 20 combustibles comprenant un ou plusieurs composés paraffiniques, par exemple des composés contenant des groupements n-alkyle, iso-alkyle ou n-alcényle présentant une tendance à la cristallisation à basse température. Notamment, les distillats utilisés dans les carburants et 25 combustibles sont de plus en plus issus d'opérations de raffinage plus complexes que ceux issus de la distillation directe du pétrole, et peuvent provenir notamment des procédés de craquage, d'hydrocraquage, de craquage catalytique et des procédés de viscoréduction. Avec la demande croissante en carburants Diesel, le 30 raffineur a tendance à introduire dans ces carburants des coupes plus difficilement exploitables, comme les coupes les plus lourdes issues des procédés de craquage et de viscoréduction qui sont riches en paraffines à longues chaînes. En outre, des distillats synthétiques issus de la transformation 5 du gaz tels que ceux issus du procédé Fischer Tropsch, ainsi que des distillats résultant du traitement de biomasses d'origine végétale ou animale, comme notamment le NexBTL et des distillats comprenant des ester d'huiles végétales ou animales sont apparus sur le marché, et 5 constituent une nouvelle gamme de produits utilisables comme base pour formuler des carburants et ou des fiouls domestique. Ces produits comprenant également des hydrocarbures à chaînes paraffiniques longues. De plus, on a constaté l'arrivée de nouveaux pétroles bruts sur 10 le marché, beaucoup plus riches en paraffines que ceux communément raffinés et dont la température de filtrabilité des distillats issus de distillation directe était difficilement améliorée par les additifs de filtrabilité classique au même titre que ceux précédemment cités. On a constaté que les propriétés de tenue à froid des distillats 15 obtenus par combinaison des anciennes bases et de ces nouvelles sources était difficilement améliorée par l'ajout d'additifs classiques de filtrabilité, entre autres du fait de la présence importante de paraffines à longue chaîne et de la distribution complexe en paraffines dans leur composition. On a pu noter en effet dans ces nouvelles 20 combinaisons de distillats, des distributions discontinues en paraffines, en présence desquelles les additifs de filtrabilité connus ne sont pas toujours suffisamment efficaces. Il existe donc un besoin d'adapter les additifs de tenue à froid à ces nouveaux types de bases pour carburants et combustibles, 25 considérés comme particulièrement difficiles à traiter. La présente invention s'applique aux carburants et combustibles contenant non seulement des distillats classiques tels que ceux issus de la distillation directe des pétroles bruts, mais également aux bases issues d'autres sources, telles que celles décrites ci-avant. 30 Ainsi, le but de la présente invention est de proposer de nouveaux additifs et des concentrés les contenant qui peuvent avantageusement être utilisés comme additifs pour améliorer les propriétés de tenue à froid, en particulier les propriétés d'écoulement à froid de ces carburants ou combustibles, lors de leur stockage et/ou 6 leur utilisation à basse température, typiquement inférieure à 0°C. Le but de la présente invention est en outre de proposer de nouveaux additifs pour carburants et combustibles, et des concentrés contenant de tels additifs, agissant sur la Température Limite de 5 Filtrabilité (TLF), le point d'écoulement (PE), et retardant et/ou empêchant la sédimentation de cristaux de composés hydrocarbonés, notamment des paraffines. Enfin, un autre objet de l'invention est de proposer une composition de carburant ou de combustible ayant des propriétés de 10 tenue à froid améliorées, en particulier à des températures inférieures à 0°C, de préférence inférieures à -5°C. OBJET DE L'INVENTION 15 La demanderesse a maintenant découvert que des homopolymères ou copolymères réticulés particuliers, tels que décrits ci-après, possédaient des propriétés inattendues pour améliorer la tenue à froid des compositions de carburants et de combustibles, y compris celles qui sont particulièrement difficiles à traiter. 20 La présente invention a ainsi pour objet l'utilisation, pour améliorer les propriétés de tenue à froid d'une composition de carburant ou de combustible, d'un ou plusieurs polymères réticulés comprenant au moins un motif de formule (I) suivante : / R1\ 25 (I) dans laquelle R1 représente un atome d'hydrogène ou un groupement méthyle, E représente-O-CO-, ou -00-0- ou -NH-00- ou -CO-NH-, et 7 G représente un groupement choisi parmi un groupe alkyle en Ci à C34, un noyau aromatique, un groupe aralkyle comprenant au moins un noyau aromatique et au moins un groupement alkyle en Ci à C34, ledit copolymère ayant un taux de réticulation, correspondant à 5 la quantité en moles d'agent réticulant par rapport à la quantité totale en moles de monomères dans le polymère, agent réticulant non inclus, compris dans la gamme allant de 0,5% à 30%. Selon un mode de réalisation préféré, le polymère défini ci-avant est employé comme additif dit « booster de TLF », c'est à dire 10 en combinaison avec un additif d'amélioration d'écoulement ou additif fluidifiant à froid (en anglais « cold flow improvers » ou CFI) dont il améliore les performances. L'invention a également pour objet une composition d'additifs comprenant un tel polymère en association avec un additif fluidifiant à 15 froid, ainsi qu'un concentré d'additifs comprenant une telle composition. L'additif fluidifiant à froid est de préférence choisi parmi les copolymères et terpolymères d'éthylène et d' ester(s) vinylique(s) et/ou acrylique(s), seuls ou en mélange. L'invention a également pour objet une composition de 20 carburant ou de combustible, comprenant : (1) au moins une coupe d'hydrocarbures issue d'une ou de plusieurs sources choisies parmi le groupe consistant en les sources minérales (de préférence le pétrole), animales, végétales et synthétiques, et 25 (2) au moins un polymère réticulé tel que défini ci-avant. Selon un mode de réalisation préféré, ladite composition comprend en outre au moins un additif fluidifiant à froid. L'invention a enfin pour objet un polymère réticulé spécifique, particulièrement efficace comme additif « booster de TLF ». 30 Un tel polymère comprend au moins un motif de formule (I) suivante : 8 / R1\ (I) dans laquelle R1 représente un atome d'hydrogène ou un groupement méthyle, E représente-O-CO-, ou -00-0- ou -NH-00- ou -CO-NH-, et 5 G représente un groupement choisi parmi un groupe alkyle en Ci à C34, un noyau aromatique, un groupe aralkyle comprenant au moins un noyau aromatique et au moins un groupement alkyle en Ci à C34, et est réticulé au moyen d'au moins un agent réticulant choisi parmi les diacrylates et les diméthacrylates de formule (III) suivante: 10 avec - R représentant une chaîne hydrocarboné comprenant de 2 à 16, pouvant être interrompue par un ou plusieurs hétéroatomes choisis 15 parmi N et 0, et pouvant être substituée par un ou plusieurs groupements -OZ avec Z représentant un atome d'hydrogène ou un radical alkyle en Ci à C4 , - R2 et R3 représentant, indépendamment l'un de l'autre, un atome d'hydrogène ou un groupement méthyle, 20 avec un taux de réticulation, correspondant à la quantité en moles d'agent réticulant par rapport à la quantité totale en moles de monomères dans le polymère, agent réticulant non inclus, compris dans la gamme allant de 2% à 10%. D'autres objets, caractéristiques, aspects et avantages de 25 l'invention apparaîtront encore plus clairement à la lecture de la description et des exemples qui suivent. R2 R3 o 9 Dans ce qui va suivre, et à moins d'une autre indication, les bornes d'un domaine de valeurs sont comprises dans ce domaine, notamment dans les expressions « compris entre » et « allant de ... à ». 5 Par ailleurs, les expressions « au moins un » et « au moins » utilisées dans la présente description sont respectivement équivalentes aux expressions « un ou plusieurs » et « supérieur ou égal ». Enfin, de manière connue en soi, on désigne par composé en CN un composé contenant dans sa structure chimique N atomes de 10 carbone. DESCRIPTION DETAILLEE Le polymère réticulé: 15 L'invention met en oeuvre un polymère réticulé, comprenant au moins un motif de formule (I) suivante : / R1\ G (I) dans laquelle 20 R1 représente un atome d'hydrogène ou un groupement méthyle, E représente-O-CO-, ou -00-0- ou -NH-00- ou -CO-NH-, G représente un groupement choisi parmi un groupe alkyle en C1 à C34, un noyau aromatique, un groupe aralkyle comprenant au 25 moins un noyau aromatique et au moins un groupement alkyle en C1 à C34. Le groupement E de la formule (I) est choisi parmi : 10 - E = -0-CO-, étant entendu que E est alors relié au carbone vinylique par l'atome d'oxygène ; - E = -00-0-, étant entendu que E est alors relié au carbone vinylique par l'atome de carbone ; 5 - E = -NH-CO-, étant entendu que E est alors relié au carbone vinylique par l'atome d'azote ; et - E = -CO-NH-, étant entendu que E est alors relié au carbone vinylique par l'atome de carbone. Selon un premier mode de réalisation, le groupement E de la 10 formule (I) est choisi parmi : -0-00- et -NH-CO-, étant entendu que le groupement E=-0-00- est relié au carbone vinylique par l'atome d'oxygène et que le groupement E=-NH-00- est relié au carbone vinylique par l'atome d'azote. Dans ce mode de réalisation, le groupement E de la formule (I) est de préférence le groupement -O- 15 CO-. Selon un deuxième mode de réalisation, le groupement E de la formule (I) est choisi parmi : -00-0- et -CO-NH-, étant entendu que le groupement E est relié au carbone vinylique par l'atome de carbone. Dans ce mode de réalisation, le groupement E de la formule (I) est de 20 préférence le groupement -00-0-. Selon un mode de réalisation particulièrement préféré, le groupement E est un groupement -00-0-, E étant relié au carbone vinylique par l'atome de carbone. Le groupement G de la formule (I) peut être un groupe alkyle 25 en C1 à C34, de préférence un radical alkyle en C4 à C34, de préférence en C4 à C30, plus préférentiellement en C6 à C24, encore plus préférentiellement en Cg à C22. Le radical alkyle est un radical linéaire ou ramifié, cyclique ou acyclique, de préférence acyclique. Ce radical alkyle peut comprendre une partie linéaire ou ramifiée et une partie 30 cyclique. Le groupement G de la formule (I) est avantageusement un radical alkyle acyclique linéaire ou ramifié en C1 à C34, de préférence en C4 à C34, plus préférentiellement en C4 à C30, plus préférentiellement en C6 à C24, encore plus préférentiellement en Cg à 11 C22, et mieux encore en Ci2 à C14. Ce mode de réalisation est particulièrement préféré. On peut citer, de façon non limitative, les groupements alkyles tels que le butyle, l'octyle, le décyle, le dodécyle, l'éthy1-2-hexyle, 5 l'isooctyle, l'isodécyle et l'isododécyle, les groupements alkyle en C14, les groupements alkyle en C16 et les groupements alkyle en C18. Le groupement G de la formule (I) peut également être un noyau aromatique, de préférence un groupement phényle ou aryle. Parmi les groupements aromatiques, on peut citer, de façon non 10 limitative, les groupements phényle et naphtyle, de préférence le groupement phényle. Le groupement G de la formule (I) peut, selon une autre variante, être un groupe aralkyle comprenant au moins un noyau aromatique et au moins un groupement alkyle en C1 à C34. De 15 préférence, selon cette variante, le groupement G est un groupe aralkyle comprenant au moins un noyau aromatique et un ou plusieurs groupements alkyles en C4 à C34, de préférence en C4 à C30, plus préférentiellement en C6 à C24, encore plus préférentiellement en Cg à C18 et mieux encore en C12 à C14. Le radical alkyle est un radical 20 linéaire ou ramifié, cyclique ou acyclique, de préférence acyclique. Le noyau aromatique peut être mono-substitué ou être substitué sur plusieurs de ses atomes de carbone. De préférence, le noyau aromatique est monosubstitué. Le groupement alkyle en C1 à C34 peut être en position ortho, méta ou para sur le noyau aromatique, de 25 préférence en position para. Le noyau aromatique peut être directement relié au groupement E mais il peut aussi lui être relié par l'intermédiaire d'un substituant alkyle. On peut citer, à titre d'exemple de groupement G, un groupement benzyle substitué en para par un groupement alkyle en C4 30 à C34, de préférence en C4 à C30. Selon un mode de réalisation particulièrement préféré, le groupement E est un groupement -00-0-, E étant relié au carbone vinylique par l'atome de carbone, et le groupement G est un radical alkyle acyclique linéaire ou ramifié en C1 à C34, de préférence en C4 à 12 C30, plus préférentiellement en C6 à C24, encore plus préférentiellement en Cg à C22, et mieux encore en C12 à C14. Ce mode de réalisation est particulièrement préféré. Les motifs selon ce mode de réalisation correspondent à ceux 5 issus de monomères choisis parmi les acrylates et les méthacrylates d'alkyle en C1 à C34, de préférence en C4 à C30, plus préférentiellement en C6 à C24, encore plus préférentiellement en Cg à C22, et mieux encore en C12 à C14. Le polymère réticulé peut être un homopolymère ou un 10 copolymère. Dans ce cas d'un copolymère, le polymère selon l'invention peut comprendre plusieurs (au moins deux) motifs différents de formule (I) tels que décrits ci-avant et/ou des motifs additionnels, différents des motifs de formule (I) ci-avant. 15 De tels motifs additionnels sont de préférence issus de monomères polaires, tels qu'en particulier d'un ou plusieurs monomères vinyliques portant un substituant polaire. On peut citer à titre de monomères polaires préférés : - le 2-phénoxyéthylacrylate : 0 20 - le 1-vinylimidazole : 4r - la N-vinylpyrrolidone 25 Le copolymère selon l'invention contient avantageusement au 13 moins 50% en moles de motifs de formule (I), de préférence au moins 70% en moles. De préférence, le copolymère contient de 50 à 80% en moles de motifs de formule (I). Lorsque le polymère selon l'invention est un copolymère, il 5 peut être choisi parmi les copolymères à blocs et les copolymères statistiques, de préférence les copolymères statistiques. Le polymère selon l'invention présente la particularité d'être réticulé. Le taux de réticulation, correspondant à la quantité en moles d'agent réticulant par rapport à la quantité totale en moles de 10 monomères du polymère, agent réticulant non inclus, est de 0,5% à 30%, de préférence de 1% à 20%, plus préférentiellement de 2% à 10%, et mieux encore de 3% à 6%. L'agent réticulant peut être tout composé apte à permettre la réticulation de polymères comprenant des motifs de formule (I) tels 15 que décrits ci-avant. De nombreux agents réticulants existent, et sont bien connus de l'homme du métier. Selon un mode de réalisation préféré, l'agent réticulant est choisi parmi les composés di-vinyliques, et plus préférentiellement parmi les diacrylates et les diméthacrylates de formule (III) suivante : 20 R2 R3 avec - R représentant une chaîne hydrocarbonée comprenant de 2 à 16 et de préférence de 3 à 12 atomes de carbone, pouvant être 25 interrompue par un ou plusieurs hétéroatomes choisis parmi N et 0, et pouvant être substituée par un ou plusieurs groupements -OZ avec Z représentant un atome d'hydrogène ou un radical alkyle en C1 à C4 , et - R2 et R3 représentant, indépendamment l'un de l'autre, un atome 30 d'hydrogène ou un groupement méthyle. Comme exemples non limitatifs d'agents réticulants particulièrement préférés, on peut citer : 14 - le 1,6 hexanediol diméthacrylate, de formule : 5 - le di(éthylène glycol) diméthacrylate, de formule : - le glycérol diméthacrylate, de formule : - le 1,6 hexanediol diacrylate, de formule : 15 - le di(éthylène glycol) diacrylate, de formule : 20 - le 1,6 hexanediol éthoxylate diacrylate de formule : 10 15 Un polymère réticulé particulièrement préféré dans le cadre de la présente invention comprend au moins un motif de formule (I) suivante : / R1\ 5 G (I) dans laquelle R1 représente un atome d'hydrogène ou un groupement méthyle, E représente-O-00-, ou -00-0- ou -NH-00- ou -CO-NH-, et G représente un groupement choisi parmi un groupe alkyle en Ci à 10 C34, un noyau aromatique, un groupe aralkyle comprenant au moins un noyau aromatique et au moins un groupement alkyle en Ci à C34/ et est réticulé au moyen d'au moins un agent réticulant choisi parmi les diacrylates et les diméthacrylates de formule (III) suivante: R2 R3 15 0 ° (III) avec - R représentant une chaîne hydrocarboné comprenant de 2 à 16 et de préférence de 3 à 12 atomes de carbone, pouvant être interrompue par un ou plusieurs hétéroatomes choisis parmi N et 0, et 20 pouvant être substituée par un ou plusieurs groupements -OZ avec Z représentant un atome d'hydrogène ou un radical alkyle en Ci à C4 / - R2 et R3 représentant, indépendamment l'un de l'autre, un atome d'hydrogène ou un groupement méthyle ; 16 avec un taux de réticulation, correspondant à la quantité en moles d'agent réticulant par rapport à la quantité totale en moles de monomères dans le polymère, agent réticulant non inclus, compris dans la gamme allant de 2% à 10%, de préférence de 3% à 6%. 5 Les motifs de formule (I) préférés, ainsi que les agents réticulants préférés sont tels que décrits ci-avant. Ce polymère réticulé peut être un homo ou un copolymère, selon les modes de réalisation préférés tels que décrits ci-avant. 10 Le polymère employé dans la présente invention peut être obtenu par homopolymérisation ou copolymérisation d'au moins un monomère répondant à la formule suivante (II) : H2CR1 G 15 dans laquelle R1, E et G sont tels que définis ci-dessus, les variantes préférées de R1, E et G selon la formule (I) décrites ci-dessus étant également des variantes préférées de la formule (II). Lorsque le groupement E du monomère de formule (II) est le 20 groupement -0-00-, étant entendu que le groupement -0-00- est relié au carbone vinylique par l'atome d'oxygène, le monomère de formule (II) est, de préférence, choisi parmi les alkyl esters vinyliques en C1 à C34, de préférence en C4 à C30, plus préférentiellement en C6 à C24, plus préférentiellement en Cg à C22 et mieux encore en C12 à C14. 25 Le radical alkyle de l'alkyl ester vinylique est linéaire ou ramifié, cyclique ou acyclique, de préférence acyclique. Parmi les monomères ester vinylique d'alkyle, on peut citer par exemple le l'octanoate de vinyle, le décanoate de vinyle, le dodécanoate de vinyle, le tétradécanoate de vinyle, l'hexadécanoate de 30 vinyle, l'octodécanoate de vinyle, le docosanoate de vinyle, le 2- 17 éthylhexanoate de vinyle. Lorsque le groupement E du monomère de formule (II) est le groupement -00-0-, étant entendu que le groupement -00-0- est relié au carbone vinylique par l'atome de carbone, le monomère de 5 formule (II) est, de préférence, choisi parmi les acrylates ou méthacrylates d'alkyle en Ci à C34, de préférence en C4 à C30, plus préférentiellement en C6 à C24, plus préférentiellement en Cg à C22 et mieux encore en C12 à C14. Le radical alkyle de l'acrylate OU méthacrylate est linéaire ou ramifié, cyclique ou acyclique, de 10 préférence acyclique. Parmi les (méth)acrylates d'alkyle susceptibles d'être utilisés comme monomères dans la fabrication du polymère de l'invention, on peut citer, à titre d'exemples non limitatifs : l'acrylate de n-octyle, le méthacrylate de n-octyle, l'acrylate de n-décyle, le méthacrylate de n- 15 décyle, l'acrylate de n-dodécyle, le méthacrylate de n-dodécyle, l'acrylate d'éthy1-2-hexyle, le méthacrylate d'éthy1-2-hexyle, l'acrylate d'isooctyle, le méthacrylate d'isooctyle, l'acrylate d'isodécyle, le méthacrylate d'isodécyle, les acrylates d'alkyle en C12 à Ci4 et les méthacrylates d'alkyle en C12 à C14. On préfère tout 20 particulièrement employer les acrylates d'alkyle en C12 à C14 et les méthacrylates d'alkyle en C12 à C14. Il est entendu que l'on ne sortirait pas de l'invention si l'on obtenait le polymère selon l'invention à partir de monomères différents de ceux de formule (II) ci-avant, dans la mesure où le 25 polymère final correspond à un polymère réticulé tel que défini ci- avant. Par exemple, on ne sortirait pas de l'invention, si l'on obtenait le polymère par polymérisation de monomères différents, suivie d'une post-fonctionnalisation. Par exemple, les motifs de formule (I) peuvent être obtenus à partir de l'acide acrylique, par réaction de 30 transestérification. Le polymère selon l'invention peut être préparé selon tout procédé connu de polymérisation. Les différentes techniques et conditions de polymérisation et de réticulation sont largement décrites dans la littérature et relèvent des connaissances générales de l'homme 18 de l'art. La polymérisation est, avantageusement, une polymérisation radicalaire contrôlée ; par exemple, par polymérisation radicalaire par transfert d'atome (ATRP en anglais « Atom Transfer Radical 5 Polymerization») ; la polymérisation radicalaire par le nitroxyde (NMP en anglais « Nitroxide-mediated polymerization ») ; les procédés de transfert dégénératif (en anglais « degenerative transfer processes ») tels que la polymérisation par transfert d'iode dégénérative (en anglais « ITRP- iodine transfer radical 10 polymerization ») ou la polymérisation radicalaire par transfert de chaîne réversible par addition-fragmentation (RAFT en anglais « Reversible Addition-Fragmentation Chain Transfer ») ; les polymérisations dérivées de l'ATRP telles que les polymérisations utilisant des initiateurs pour la régénération continue de l'activateur 15 (ICAR -Initiators for continuous activator regeneration) ou utilisant des activateurs régénérés par transfert d'électron (ARGET en anglais « activators regenerated by electron transfer »). La polymérisation radicalaire par transfert de chaîne réversible par addition-fragmentation (RAFT en anglais « Reversible Addition- 20 Fragmentation Chain Transfer ») est une technique de polymérisation radicalaire vivante. La technique RAFT a été découverte en 1988 par l'organisme australien de la recherche scientifique CSIRO (J. Chiefari et al., Macromolecules, 1998, 31, 5559). La technique RAFT a très rapidement fait l'objet de recherches intensives de la part de la 25 communauté scientifique dans la mesure où elle permet la synthèse de macromolécules présentant des architectures complexes, notamment des structures en blocs, greffées, en peigne ou encore en étoiles tout en permettant de contrôler la masse moléculaire des macromolécules obtenues (G. Moad et al., Aust. J. Chem, 2005, 58, 379). La 30 polymérisation RAFT peut être appliquée à une très large gamme de monomères vinyliques et dans diverses conditions expérimentales, y compris pour la préparation de matériaux hydrosolubles (C. L. McCormick et al., Acc. Chem. Res. 2004, 37, 312). Le procédé RAFT inclut la polymérisation radicalaire classique d'un monomère substitué 19 en présence d'un agent de transfert de chaîne adapté (agent RAFT ou CTA en anglais « Chain Transfer Agent »). Les agents RAFT couramment utilisés comprennent les composés thiocarbonylthio tels que les dithioesters (J. Chiefari et al., Macromolecules, 1998, 31, 5 5559), les dithiocarbamates (R. T. A. Mayadunne et al., Macromolecules, 1999, 32, 6977 ; M. Destarac et al., Macromol. Rapid. Commun., 2000, 21, 1035), les trithiocarbonates (R. T. A. Mayadunne et al., Macromolecules, 2000, 33, 243) et les xanthates (R. Francis et al., Macromolecules, 2000, 33, 4699), qui opèrent la 10 polymérisation par un procédé de transfert de chaîne réversible. L'utilisation d'un agent RAFT adapté permet la synthèse de polymères présentant un haut degré de fonctionnalité et présentant une répartition étroite des poids moléculaires, c'est-à-dire un faible indice de polydispersité (PDI en anglais « Polydispersity index »). 15 On peut citer à titre d'exemple de description de polymérisation radicalaire RAFT les documents suivants W01998/01478, W01999/31144, W02001/77198, W02005/00319, W02005/000924. Le polymère réticulé selon l'invention a, avantageusement, une 20 masse molaire moyenne en poids (Mw) comprise entre 10 000 et 100 000 g.mo1-1, de préférence entre 10 000 et 50 000 g.mo1-1, et plus préférentiellement entre 11 000 et 35 000 g.mo1-1. Le polymère réticulé selon l'invention a, avantageusement, une masse molaire moyenne en nombre (Mn) comprise entre 2 000 et 25 16 000 g.mo1-1. Les masses molaires moyennes en nombre et en poids sont mesurées par chromatographie d'exclusion stérique (SEC en anglais « Size Exclusion Chromatography »). 30 L'utilisation: Le polymère réticulé décrit ci-avant est utilisé pour améliorer les propriétés de tenue à froid d'une composition de carburant ou de combustible, en particulier, d'une composition choisie parmi les 20 gazoles, les biodiesel, les gazoles de type Bx et les fiouls, de préférence, les fiouls domestiques (FOD). La composition de carburant ou de combustible est telle que décrite ci-après et comprend avantageusement au moins une coupe 5 d'hydrocarbures issue d'une ou de plusieurs sources choisies parmi le groupe consistant en les sources minérales, de préférence le pétrole, animales, végétales et synthétiques. Avantageusement, ledit polymère réticulé est utilisé pour améliorer les propriétés d' écoulement à basse température du 10 carburant ou du combustible lors de son stockage et/ou son utilisation à basse température, en abaissant sa température limite de filtrabilité (ou TLF, mesurée selon la norme NF EN 116) et/ou son point d'écoulement (ou PE, mesuré selon la norme ASTM D 7346) et/ou en retardant ou en empêchant la sédimentation de cristaux, et de 15 préférence en abaissant sa température limite de filtrabilité (TLF, mesurée selon la norme NF EN 116). Le polymère réticulé selon l'invention peut être utilisé pour retarder ou empêcher la sédimentation des cristaux de paraffines et plus particulièrement de n-alcanes, de préférence, les n-alcanes 20 contenant au moins 12 atomes de carbone, plus préférentiellement au moins 20 atomes de carbone, encore plus préférentiellement de préférence au moins 24. Selon un mode de réalisation préféré, le polymère réticulé selon l'invention est employé comme additif booster de TLF, c'est à 25 dire en combinaison avec au moins un additif d'amélioration d'écoulement ou additif fluidifiant à froid (en anglais « cold flow improvers » ou CFI). L'additif fluidifiant à froid (CFI) est, de préférence, choisi parmi les copolymères et terpolymères d'éthylène et d'ester(s) 30 vinylique(s) et/ou acrylique(s), seuls ou en mélange. Dans ce mode de réalisation, le polymère réticulé selon l'invention est utilisé pour amplifier l'effet fluidifiant de l'additif fluidifiant à froid, notamment en abaissant la température limite de filtrabilité (TLF) et/ou le point d'écoulement, et/ou en retardant ou en 21 empêchant empêcher la sédimentation de cristaux, tels que ceux contenant des paraffines. Cet effet est usuellement dénommé effet « booster de TLF » dans la mesure où la présence du polymère réticulé améliore le 5 caractère fluidifiant de l'additif CFI. Cette amélioration se traduit, en particulier, par une baisse significative de la TLF de la composition de carburant ou combustible additivée avec cette association comparativement à la même composition de carburant ou combustible additivée uniquement avec l'additif CFI, au même taux de traitement. 10 Généralement, une baisse significative de la TLF se traduit par une diminution d'au moins 3°C de la TLF selon la norme NF EN 116. Selon un mode de réalisation particulièrement préféré, le polymère réticulé est utilisé pour amplifier l'effet fluidifiant (d'écoulement) de l'additif fluidifiant à froid (CFI) en améliorant la 15 Température Limite de Filtrabilité (TLF) du carburant ou combustible, la TLF étant mesurée selon la norme NF EN 116. Le polymère réticulé peut être ajouté dans les carburants ou combustibles au sein de la raffinerie, et/ou être incorporé en aval de la raffinerie, éventuellement, en mélange avec d'autres additifs, sous 20 forme d'un concentré d'additif, encore appelé selon l'usage « package d'additif ». Le polymère réticulé est avantageusement utilisé dans le carburant ou combustible à une teneur d'au moins 2 ppm, de préférence d'au moins 3 ppm, et mieux encore d'au moins 5 ppm, plus 25 préférentiellement à une teneur allant de 2 à 500 ppm, encore plus préférentiellement de 3 à 100 ppm. Les unités mentionnées en ppm dans la présente demande correspondent à des ppm en poids sauf indication contraire. 30 La composition d'additifs : L'invention a également pour objet une composition d'additifs comprenant un polymère réticulé tel que décrit ci-avant, et un ou plusieurs additif(s) fluidifiant(s) à froid. 22 L'additif fluidifiant à froid (CFI) peut être notamment choisi parmi les copolymères et terpolymères d'éthylène et d'ester(s) vinylique(s) et/ou acrylique(s), seuls ou en mélange. A titre d'exemple, on peut citer les copolymères d'éthylène et d'ester insaturé, 5 tels que les copolymères éthylène/acétate de vinyle (EVA), éthylène/propionate de vinyle (EVP), éthylène/éthanoate de vinyle (EVE), éthylène/méthacrylate de méthyle (EMMA), et éthylène/fumarate d'alkyle décrits, par exemple, dans les documents US3048479, US3627838, US3790359, US3961961 et EP261957. 10 Selon un mode de réalisation préféré, l'additif fluidifiant a froid (CFI) est choisi parmi les copolymères d'éthylène et d'ester(s) vinylique(s), seuls ou en mélange, en particulier les copolymères éthylène/acétate de vinyle (EVA) et éthylène/propionate de vinyle (EVP), plus préférentiellement les copolymères éthylène/acétate de 15 vinyle (EVA). La composition d'additifs peut également comprendre un ou plusieurs autres additifs couramment utilisés dans les carburants ou combustibles, différents du polymère réticulé et des additifs fluidifiants à froid décrits précédemment. 20 La composition d'additifs peut, typiquement, comprendre un ou plusieurs autres additifs choisis parmi les détergents, les agents anticorrosion, les dispersants, les désémulsifiants, les agents anti-mousse, les biocides, les réodorants, les additifs procétane, les modificateurs de friction, les additifs de lubrifiance ou additifs d'onctuosité, les 25 agents d'aide à la combustion (promoteurs catalytiques de combustion et de suie), les agents anti-sédimentation, les agents anti-usure et/ou les agents modifiant la conductivité. Parmi ces additifs, on peut citer en particulier : a) les additifs procétane, notamment (mais non limitativement) 30 choisis parmi les nitrates d'alkyle, de préférence le nitrate de 2-éthyl hexyle, les peroxydes d'aryle, de préférence le peroxyde de benzyle, et les peroxydes d'alkyle, de préférence le peroxyde de ter-butyle; b) les additifs anti-mousse, notamment (mais non limitativement) choisis parmi les polysiloxanes, les polysiloxanes 23 oxyalkylés, et les amides d'acides gras issus d'huiles végétales ou animales. Des exemples de tels additifs sont donnés dans EP861882, EP663000, EP736590 ; c) les additifs détergents et/ou anti-corrosion, notamment (mais 5 non limitativement) choisis dans le groupe constitué par les amines, les succinimides, les alkénylsuccinimides, les polyalkylamines, les polyalkyles polyamines, les polyétheramines, les sels d'ammonium quaternaire et les dérivés du triazole ; des exemples de tels additifs sont donnés dans les documents suivants : EP0938535, 10 US2012/0010112 et W02012/004300. d) les additifs de lubrifiance ou agents anti-usure, notamment (mais non limitativement) choisis dans le groupe constitué par les acides gras et leurs dérivés ester ou amide, notamment le monooléate de glycérol, et les dérivés d'acides carboxyliques mono- et 15 polycycliques. Des exemples de tels additifs sont donnés dans les documents suivants: EP680506, EP860494, W098/04656, EP915944, FR2772783, FR2772784. e) les additifs d'anti-sédimentation et/ou dispersants de paraffines notamment (mais non limitativement) choisis dans le groupe 20 constitué par les copolymères acide (méth)acrylique/(méth)acrylate d'alkyle amidifiés par une polyamine, les alkénylsuccinimides de polyamine, les dérivés d'acide phtalamique et d'amine grasse à double chaîne; des résines alkylphénol. Des exemples de tels additifs sont donnés dans les documents suivants : EP261959, EP593331, 25 EP674689, EP327423, EP512889, EP832172; US2005/0223631 ; US5998530; W093/14178. La composition d'additifs peut, avantageusement, comprendre de 0,3 à 30% en poids de polymère réticulé tel que décrit précédemment, par rapport au poids total de la composition d'additifs. 30 La présente invention a également pour objet un concentré d'additifs comprenant une composition d'additifs telle que décrite ci-avant, en mélange avec un liquide organique. Le liquide organique est avantageusement inerte vis-à-vis des constituants de la composition d'additifs, et miscible aux carburants ou combustibles, notamment 24 ceux issus d'une ou de plusieurs sources choisies parmi le groupe consistant en les sources minérale, de préférence le pétrole, animale, végétale et synthétique. Le liquide organique est de préférence choisi parmi les 5 solvants hydrocarbonés aromatiques tels que le solvant commercialisé sous le nom « SOL VESSO », les alcools, les éthers et autres composés oxygénés, et les solvants paraffiniques tels que l'hexane, pentane ou les isoparaffines, seuls ou en mélange. 10 La composition de carburant ou de combustible : L'invention concerne également une composition de carburant ou de combustible, comprenant : (1) au moins une coupe d'hydrocarbures issue d'une ou de 15 plusieurs sources choisies parmi le groupe consistant en les sources minérales, animales, végétales et synthétiques, et (2) au moins un polymère réticulé tel que défini ci-avant. Les sources minérales sont de préférence le pétrole. La composition de carburant selon l'invention comprend 20 avantageusement le ou les polymère(s) réticulé(s) en une teneur d'au moins 2 ppm, de préférence d'au moins 3 ppm, et mieux encore d'au moins 5 ppm, plus préférentiellement à une teneur allant de 2 à 500 ppm, encore plus préférentiellement de 3 à 100 ppm. Selon un mode de réalisation préféré, ladite composition 25 comprend en outre au moins un additif fluidifiant à froid, qui peut être choisi parmi ceux décrits ci-avant. Dans ce mode de réalisation, la composition contient avantageusement au moins 20 ppm, de préférence au moins 50 ppm, avantageusement entre 20 et 5000 ppm, plus préférentiellement entre 30 50 et 1 000 ppm de l'additif fluidifiant à froid. Les carburants ou combustibles peuvent être choisis parmi les carburants ou combustibles hydrocarbonés liquides seuls ou en mélange. Les carburants ou combustibles hydrocarbonés liquides comprennent notamment des distillats moyens de température 25 d'ébullition comprise entre 100 et 500°C. Ces distillats peuvent par exemple être choisis parmi les distillats obtenus par distillation directe d'hydrocarbures bruts, les distillats sous vide, les distillats hydrotraités, les distillats issus du craquage catalytique et/ou de 5 l'hydrocraquage de distillats sous vide, les distillats résultant de procédés de conversion type ARDS (par désulfuration de résidu atmosphérique) et/ou de viscoréduction, les distillats issus de la valorisation des coupes Fischer Tropsch, les distillats résultant de la conversion BTL (biomass to liquid) de la biomasse végétale et/ou 10 animale, prise seule ou en combinaison, et/ou les biodiesels d'origine animale et/ou végétale et/ou les huiles et/ou esters d'huiles végétales et/ou animales. La teneur en soufre des carburants ou combustibles est, de préférence, inférieure à 5000 ppm, de préférence inférieure à 500 ppm, 15 et plus préférentiellement inférieure à 50 ppm, voire même inférieure à 10 ppm et avantageusement sans soufre. Le carburant ou combustible est, de préférence, choisi parmi les gazoles, les biodiesel, les gazoles de type B' et les fiouls, de préférence, les fiouls domestiques (FOD). 20 On entend par gazole de type B' pour moteur Diesel (moteur à compression), un carburant gazole qui contient x% (v/v) d'esters d'huiles végétales ou animale (y compris huiles de cuisson usagées) transformés par un procédé chimique appelé transestérification faisant réagir cette huile avec un alcool afin d'obtenir des esters d'acide gras 25 (EAG). Avec le méthanol et l'éthanol, on obtient respectivement des esters méthyliques d'acides gras (EMAG) et des esters éthyliques d'acides gras (EEAG). La lettre "B" suivie par un nombre indique le pourcentage d'EAG contenu dans le gazole. Ainsi, un B99 contient 99% de EAG et 1% de distillats moyens d'origine fossile, le B20, 20% 30 de EAG et 80% de distillats moyens d'origine fossile etc... On distingue donc les carburants gazoles de type Bo qui ne contiennent pas de composés oxygénés, des carburants gazoles de type Bx qui contiennent x% (v/v) d'esters d'huiles végétales ou d'acides gras, le plus souvent esters méthyliques (EMHV ou EMAG). Lorsque l'EAG 26 est utilisé seul dans les moteurs, on désigne le carburant par le terme B100. Le carburant ou combustible peut également contenir des huiles végétales hydrogénées, connues de l'homme du métier sous 5 l'appellation HVO (de l'anglais « hydrogenated vegetable oil ») ou HDRD (de l'anglais « hydrogenation-derived renewable diesel »). Selon un développement particulier, le carburant ou combustible est choisi parmi les gazoles, les biodiesel et les gazoles de type I3', les huiles végétales hydrogénées (HVO), et leurs 10 mélanges. La composition de carburant ou combustible peut également contenir un ou plusieurs additifs additionnels, différents des polymères réticulés et des additifs fluidifiant à froid décrits ci-avant. De tels additifs peuvent être choisis parmi les détergents, les agents 15 anti-corrosion, les dispersants, les désémulsifiants, les agents anti- mousse, les biocides, les réodorants, les additifs procétane, les modificateurs de friction, les additifs de lubrifiance ou additifs d'onctuosité, les agents d'aide à la combustion (promoteurs catalytiques de combustion et de suie), les agents anti-sédimentation, 20 les agents anti-usure et/ou les agents modifiant la conductivité. Ces additifs additionnels peuvent être en général présents en quantité allant de 50 à 1 000 ppm (chacun). Selon un autre mode de réalisation de l'invention, un procédé d'amélioration des propriétés de tenue à froid d'une composition de 25 carburant ou combustible comprend les étapes successives de : a) détermination d'une composition d'additif(s) la plus adaptée à la composition de carburant ou combustible à traiter ainsi que du taux de traitement nécessaire pour atteindre une spécification donnée relative aux propriétés de tenue à froid pour la composition de 30 carburant ou combustible spécifique, ladite composition d'additif(s) comprenant au moins polymère réticulé selon l'invention et, en option, au moins un additif fluidifiant à froid (CFI) ; b) traitement de la composition de carburant ou combustible avec la quantité déterminée à l'étape a) de ladite composition 27 d' additif(s). Le procédé d'amélioration des propriétés de tenue à froid est typiquement destiné à une composition de carburant ou combustible telle que décrite ci-avant. 5 L'étape a) est réalisée selon tout procédé connu et relève de la pratique courante dans le domaine de l'additivation des carburants ou combustibles. Cette étape implique de définir une caractéristique représentative des propriétés de tenue à froid du carburant ou combustible, par exemple les caractéristiques d'écoulement à basse 10 température, de fixer la valeur cible puis de déterminer l'amélioration qui est requise pour atteindre la spécification. Par exemple, une spécification relative à la tenue à froid peut être une spécification européenne Grand Froid définissant, en particulier, une TLF maximale selon la norme NF EN 116. La 15 détermination de la quantité de composition d'additif(s) à ajouter à la composition de carburant ou combustible pour atteindre la spécification sera réalisée typiquement par comparaison avec la composition de carburant ou combustible sans ladite composition d' additif(s). 20 La quantité polymère réticulé nécessaire pour traiter la composition de carburant ou combustible peut varier en fonction de la nature et de l'origine du carburant ou combustible, en particulier en fonction du taux et de la nature des composés paraffiniques qu'il contient. La nature et l'origine du carburant ou combustible peut donc 25 être également un facteur à prendre en compte pour l'étape a). Le procédé d'amélioration des propriétés de tenue à froid peut également comprendre une étape supplémentaire après l'étape b) de vérification de la cible atteinte et/ou d'ajustement du taux de traitement avec la composition d'additif(s). 30 Les exemples ci-après sont donnés à titre d'illustration de l'invention, et ne sauraient être interprétés de manière à en limiter la portée. 28 EXEMPLES Exemple 1 : Synthèse de polymères réticulés et non réticulés contenant des motifs de formule (I) 5 Homopolymère méthacrylate d'alkyle en C12/C14 non réticulé (comparatif) : 7,0 g (0,0262 mol) de monomère méthacrylate d'alkyle en C12/C14 sont introduits dans un ballon monocol de 50 mL, puis 0,299 g (0,00135 10 mol) d'agent RAFT (2-cyano-2-propyl benzodithioate) et 4,12 g (4,0 mL) de 1,4-dioxane sont ajoutés. La concentration en monomère est fixée à 2,0 mol L-1. Le ballon est ensuite mis à dégazer 30 minutes sous azote et sous agitation magnétique, puis fermé hermétiquement. En parallèle, 0,0286g (1,74.10-4mo1) d'AIBN (azobis isobutyronotrile) 15 sont introduits dans un second ballon de 25mL, ainsi que 1,03 g (1,0mL) de 1,4-dioxane comme solvant de dissolution. Le second ballon est à son tour mis à dégazer 30 minutes sous azote. La solution d'AIBN est ensuite transférée à l'aide d'une seringue purgée à l'azote dans le ballon de 50 mL, préalablement chauffé à 80°C, pour démarrer 20 la polymérisation. La réaction est laissée 24h. Une fois la polymérisation terminée, le solvant est évaporé sous pression réduite (55mbar) à 60°C afin de récupérer le polymère. Homopolymère méthacrylate d'alkyle en C12/C14 réticulé (conforme à 25 l' invention) : 7,0 g (0,0262 mol) de monomère méthacrylate d'alkyle en C,2/C,4 sont introduits dans un ballon monocol de 50 mL, puis 0,285 g (0,00129 mol) d'agent RAFT (2-cyano-2-propyl benzodithioate), 0,340 g (0,00131 mol) d'agent de réticulation 1,6-hexanediol diméthacrylate et 30 16,3g (15,8 mL) de 1,4-Dioxane sont ajoutés. La concentration en monomère est fixée à 1,0 mol L-1. Le ballon est ensuite mis à dégazer 30 minutes sous azote et sous agitation magnétique, puis fermé hermétiquement. En parallèle, 0.0270g (1,61.10-4mo1) d'AIBN sont introduits dans un second ballon de 25mL, ainsi que 2,0g (1,94mL) de 1,4-dioxane comme solvant de dissolution. Le second ballon est à son 29 tour mis à dégazer 30 minutes sous azote. La solution d'AIBN est ensuite transférée à l'aide d'une seringue purgée à l'azote dans le ballon de 50 mL, préalablement chauffé à 80°C, pour démarrer la polymérisation. La réaction est laissée 24h. Une fois la polymérisation 5 terminée, le solvant est évaporé sous pression réduite (55mbar) à 60 °C pour récupérer le polymère réticulé. Copolymère acrylate d'alkyle en C12/C14 - 1-vinylimidazole réticulé (conforme à l'invention) : 10 10,9 g (0,044 mol) de monomère acrylate d'alkyle en C12/C14 et 1,03 g (0,0109 mol) d'un second monomère N-vinylimidazole sont introduits dans un ballon monocol de 50 mL, puis 0,548 g (0,00263 mol) d'agent RAFT (2-cyano-2-propyl dodecyl trithiocarbonate), 0,589g (0,00275mo1) d'agent de réticulation et 19,8g (19,2mL) de 1,4-dioxane 15 sont ajoutés. La concentration totale de deux monomères est fixée à 1,5 mol L-1. Le ballon est ensuite mis à dégazer 30 minutes sous azote et sous agitation magnétique, puis fermé hermétiquement. En parallèle, 0.051g (3,1.10-4mo1) d'AIBN sont introduits dans un second ballon de 25mL, ainsi que 2,0g (1,94mL) de 1,4-dioxane comme 20 solvant de dissolution. Le second ballon est à son tour mis à dégazer 30 minutes sous azote. La solution d'AIBN est ensuite transférée à l'aide d'une seringue purgée à l'azote dans le ballon de 50 mL, préalablement chauffé à 80°C, pour démarrer la polymérisation. La réaction est laissée 24h. Une fois la polymérisation terminée, le 25 solvant est évaporé sous pression réduite (55mbar) à 60 °C pour récupérer le copolymère réticulé. Un homopolymère acrylate d'alkyle en C,2/C,4 non réticulé (comparatif), ainsi que des homopolymères acrylate d'alkyle en 30 C,2/C,4 réticulés additionnels (conformes à l'invention) et des copolymères acrylate d'alkyle en C,2/C,4 - 1-vinylimidazole réticulés additionnels (conformes à l'invention) ont été synthétisés, en suivant des protocoles de synthèse analogues à ceux décrits ci-avant. 30 Les caractéristiques de l'ensemble des polymères synthétisés sont rassemblées dans le tableau ci-dessous : Polymère Agent réticulant + taux de réticulation Mw Mn D (g.mo1-1) (g.mo1-1) (dispersité) Homopolymère PAS d'agent réticulant 9600 8000 1,2 méthacrylate d'alkyle en Ci2/Cia Homopolymère 1,6 hexanediol diméthacrylate, 5% 34100 15300 2,23 méthacrylate d'alkyle en Ci2/Cia Homopolymère acrylate d'alkyle en C12/C14 PAS d'agent réticulant 8000 7000 1,14 Homopolymère acrylate d'alkyle en C12/C14 1,6 hexanediol diacrylate, 5% 16800 10600 1,58 Homopolymère acrylate d'alkyle en C12/C14 di(éthylèneglycol) diacrylate, 5% 13000 9400 1,38 Homopolymère acrylate d'alkyle en C12/C14 1,6 hexanediol éthoxylate diacrylate, 5% 28300 12600 2,24 Copolymère acrylate d'alkyle en C12/C14 (80% mol) - 1 vinylimidazole (20% mol) 1,6 hexanediol diacrylate, 5% 11900 7500 1,59 Copolymère acrylate d'alkyle en C12/C14 (85% mol) - 1 vinylimidazole (15%mol) di(éthylèneglycol) diacrylate, 5% 11000 7200 1,53 Copolymère acrylate d'alkyle en C12/C14 (80% mol)- 1 vinylimidazole (20% mol) 1,6 hexanediol éthoxylate diacrylate, 5% 11800 7100 1,66 31 Exemple 2 : Evaluation des performances de tenue à froid Les polymères décrits dans l'exemple 1 ont été testés comme 5 additifs de tenue à froid dans une composition G de carburant de type gazole particulièrement difficile à traiter, et dont les caractéristiques sont détaillées dans le tebleau ci-dessous : Caractéristique Méthode Valeur Masse volumique à 15°C ISO 12185 831,2 kg/m3 Viscosité à 20°C ISO 3104 5,1 mm2/s Viscosité à 40°C ISO 3104 3,5 mm2/s Point de trouble (PTR)° EN 23015 -3°C Température limite de filtrabilité (TLF) EN 116 -2°C Point d'écoulement (PTE) ASTM D 7346 -12°C Teneur en paraffines 21,42% en poids Teneur en n-paraffines C16+ 11,30% en poids Profil de distillation D86 ISO 3405 Point initial 173,0°C Point à 5% vol. 196,6°C Point à 10% vol. 215,4°C Point à 20% vol. 243,4°C Point à 30% vol. 261,9°C Point à 40% vol. 276,0°C Point à 50% vol. 287,7°C Point à 60% vol. 299,3°C Point à 70% vol. 311,4°C Point à 80% vol. 325,5°C Point à 90% vol. 343,7°C 32 Point à 95% vol. 356,2°C Point final 359,0°C Volume distillé 97,4 ml Résidu 0,6 ml Pertes 1,8 ml La composition de gazole G a été additivée avec un package contenant les deux additif commerciaux classiques fluidifiants à froid (additifs CFI) suivants, dans du solvant Solvesso 150 : 5 - 0,5% en poids d'additif CP7956C commercialisé par la société Total Additifs Carburants Spéciaux, et qui est un copolymère éthylène - acétate de vinyle (EVA) ; - 0,5% en poids d'additif Dodiflow D4134 commercialisé par la société Clariant, et qui est un terpolymère éthylène - acétate de 10 vinyle - néodécanoate de vinyle. Ce package a été incorporé dans la composition de gazole G à une teneur de 300 ppm en poids de matière active (soit 150 ppm en poids de chaque additif) par rapport au poids total de la composition de gazole. 15 On a ainsi obtenu la composition de gazole additivée Gl. Les performances comme additifs de tenue à froid de chacun des polymères de l'exemple 1 ont été testées, en évaluant leur aptitude à abaisser la température limite de filtrabilité (TFL) de la composition de gazole additivée Gl. 20 Chaque polymère a été ajouté à une teneur de 3 ppm en poids à la composition Gl, pour donner le gazole G2, dont in a ensuit mesuré la TLF, conformément à la norme EN 116. Les résultats obtenus figurent dans le tableau ci-dessous : 33 Polymère Agent réticulant TLF (°C) Différence de TLF : TLF G1-TLF G2 gazole G2 Homopolymère PAS d'agent réticulant -12 1 méthacrylate d'alkyleen C12/C14 Homopolymère 1,6 hexanediol diméthacrylate -16 5 méthacrylate d'alkyle en C12/C14 Homopolymère acrylate d'alkyle en C12/C14 PAS d'agent réticulant -11 0 Homopolymère acrylate d'alkyle en C12/C14 1,6 hexanediol diacrylate -14 3 Homopolymère acrylate d'alkyle en C12/C14 di(éthylèneglycol) diacrylate -14 3 Homopolymère acrylate d'alkyle en C12/C14 1,6 hexanediol -15 4 éthoxylate diacrylate Copolymère acrylate d'alkyle en C12/C14 - 1 vinylimidazole 1,6 hexanediol diacrylate -16 5 Copolymère acrylate d'alkyle en Ci2/C14 - 1 vinylimidazole di(éthylèneglycol) diacrylate -16 5 Copolymère acrylate d'alkyle en Ci2/C14 - 1 vinylimidazole 1,6 hexanediol -15 4 éthoxylate diacrylate 34 Les résultats ci-dessus montrent que l'utilisation des polymères réticulés selon l'invention conduit à un abaissement sensible de la TLF, allant de 3 à 5 points. De manière surprenante, REVENDICATIONS1. Utilisation, pour améliorer les propriétés de tenue à froid d'une composition de carburant ou de combustible, d'un ou plusieurs polymères réticulés comprenant au moins un motif de formule (I) suivante : / R1\ G (I) dans laquelle R1 représente un atome d'hydrogène ou un groupement méthyle, E représente-O-CO-, ou -00-0- ou -NH-00- ou -CO-NH-, G représente un groupement choisi parmi un groupe alkyle en C1 à C34, un noyau aromatique, un groupe aralkyle comprenant au moins un noyau aromatique et au moins un groupement alkyle en C1 à C34, ledit copolymère ayant un taux de réticulation, correspondant à la quantité en moles d'agent réticulant par rapport à la quantité totale en moles de monomères dans le polymère, agent réticulant non inclus, compris dans la gamme allant de 0,5% à 30%. 2. Utilisation selon la revendication 1, caractérisée en ce que le groupement E de la formule (I) est choisi parmi : -0-00- et -NH-CO-, étant entendu que le groupement E=-0-00- est relié au carbone vinylique par l'atome d'oxygène et que le groupement E=-NH-00- est relié au carbone vinylique par l'atome d'azote, et de préférence le groupement E de la formule (I) est le groupement -0-00-. 3. Utilisation selon la revendication 1, caractérisée en ce que le groupement E de la formule (I) est choisi parmi : -00-0- et -CO-NH-, 36 étant entendu que le groupement E est relié au carbone vinylique par l'atome de carbone, et de préférence le groupement E de la formule (I) est le groupement -00-0-. 4. Utilisation selon l'une quelconque des revendications 5 précédentes, caractérisée en ce que le groupement G de la formule (I) est un radical alkyle acyclique linéaire ou ramifié en C1 à C34, de préférence en C4 à C34, plus préférentiellement en C4 à C30, plus préférentiellement en C6 à C24, encore plus préférentiellement en Cg à C22, et mieux encore en C12 à C14. 10 5. Utilisation selon la revendication précédente, caractérisée en ce que le groupement E est un groupement -00-0-, E étant relié au carbone vinylique par l'atome de carbone, et le groupement G est un radical alkyle acyclique linéaire ou ramifié en Ci à C34, de préférence en C4 à C30, plus préférentiellement en C6 à C24, encore plus 15 préférentiellement en Cg à C22, et mieux encore en C12 à C14. 6. Utilisation selon l'une quelconque des revendications précédentes, caractérisée en ce que le polymère réticulé est un homopolymère. 7. Utilisation selon l'une quelconque des revendications 1 à 5, 20 caractérisée en ce que le polymère réticulé est un copolymère choisi parmi les copolymères à blocs et les copolymères statistiques, de préférence parmi les copolymères statistiques. 8. Utilisation selon la revendication précédente, caractérisée en ce que le polymère comprend au moins deux motifs différents de 25 formule (I) et/ou des motifs additionnels, différents des motifs de formule (I). 9. Utilisation selon la revendication précédente, caractérisée en ce que le polymère comprend des motifs additionnels différents des motifs de formule (I), de préférence des motifs issus d'un ou plusieurs monomères vinyliques portant un substituant polaire. 10. Utilisation selon la revendication précédente, caractérisée en ce que le polymère comprend des motifs issus d'un ou plusieurs monomères vinyliques choisis parmi : - le 2-phénoxyéthylacrylate : 37 le 1-vinylimidazole : CH2 5 - la N-vinylpyrrolidone : 11. Utilisation selon l'une quelconque des revendications 10 7 à 10, caractérisée en ce que le copolymère contient au moins 50% en moles de motifs de formule (I), de préférence au moins 70% en moles. 12. Utilisation selon l'une quelconque des revendications précédentes, caractérisée en ce que le polymère présente un taux de réticulation compris dans la gamme allant de 1% à 20%, plus 15 préférentiellement de 2% à 10%, et mieux encore de 3% à 6%. 13. Utilisation selon l'une quelconque des revendications précédentes, caractérisée en ce que l'agent réticulant du polymère est choisi parmi les composés di-vinyliques, et de préférence parmi les diacrylates et les diméthacrylates de formule (III) suivante: 20 avec R2 R3 o - R représentant une chaîne hydrocarboné comprenant de 2 à 38 16 et de préférence de 3 à 12 atomes de carbone, pouvant être interrompue par un ou plusieurs hétéroatomes choisis parmi N et 0, et pouvant être substituée par un ou plusieurs groupements -OZ avec Z représentant un atome d'hydrogène ou un radical alkyle en Ci à C4 , et 5 - R2 et R3 représentant, indépendamment l'un de l'autre, un atome d'hydrogène ou un groupement méthyle. 14. Utilisation selon la revendication précédente, caractérisée en ce que l'agent réticulant est choisi parmi - le 1,6 hexanediol diméthacrylate ; 10 - le di(éthylène glycol) diméthacrylate ; - le glycérol diméthacrylate ; - le 1,6 hexanediol diacrylate ; - le di(éthylène glycol) diacrylate ;et - le 1,6 hexanediol éthoxylate diacrylate. 15 15. Utilisation selon l'une quelconque des revendications précédentes, caractérisée en ce que la composition de carburant ou de combustible est choisie parmi les gazoles, les biodiesel, les gazoles de type 13' et les fiouls tels que les fiouls domestiques (FOD). 16. Utilisation d'un polymère réticulé selon l'une 20 quelconque des revendications précédentes, pour abaisser la température limite de filtrabilité mesurée selon la norme NF EN 116 et/ou le point d'écoulement mesuré selon la norme ASTM D 7346, et/ou pour retarder ou en empêcher la sédimentation de cristaux, et de préférence pour abaisser le température limite de filtrabilité mesurée 25 selon la norme NF EN 116. 17. Utilisation selon l'une quelconque des revendications précédentes, caractérisée en ce que ledit polymère réticulé est employé en combinaison avec au moins un additif fluidifiant à froid, de préférence choisi parmi les copolymères et terpolymères d'éthylène et 30 d'ester(s) vinylique(s) et/ou acrylique(s), seuls ou en mélange. 18. Composition d'additifs comprenant un polymère réticulé tel que défini dans l'une quelconque des revendications 1 à 14, et un ou plusieurs additif(s) fluidifiant(s) à froid. 19. Composition d'additifs selon la revendication 39 précédente, caractérisée en ce que l'additif fluidifiant à froid est choisi parmi les copolymères et terpolymères d'éthylène et d'ester(s) vinylique(s) et/ou acrylique(s), seuls ou en mélange ; de préférence parmi les copolymères éthylène/acétate de vinyle (EVA), 5 éthylène/propionate de vinyle (EVP), éthylène/éthanoate de vinyle (EVE), éthylène/méthacrylate de méthyle (EMMA) ; et plus préférentiellement parmi les copolymères éthylène/acétate de vinyle (EVA) et éthylène/propionate de vinyle (EVP) ; plus préférentiellement encore parmi les copolymères éthylène/acétate de 10 vinyle (EVA). 20. Composition d'additifs selon l'une quelconque des revendications 18 et 19, caractérisée en ce qu'elle comprend de 0,3 à 30% en poids de polymère réticulé, par rapport au poids total de la composition d'additifs. 15 21. Concentré d' additifs comprenant une composition d'additifs telle que définie dans l'une des revendications 18 à 20, en mélange avec un liquide organique. 22. Composition de carburant ou de combustible, comprenant : 20 (1) au moins une coupe d'hydrocarbures issue d'une ou de plusieurs sources choisies parmi le groupe consistant en les sources minérales, animales, végétales et synthétiques, et (2) au moins un polymère réticulé tel que défini dans l'une quelconque des revendications 1 à 14. 25 23. Composition selon la revendication précédente, caractérisée en ce qu'elle contient le ou les polymère(s) réticulé(s) en une teneur d'au moins 2 ppm, de préférence d'au moins 3 ppm, et mieux encore d'au moins 5 ppm. 24. Composition selon l'une des revendications 22 et 23, 30 caractérisée en ce qu'elle contient le ou les polymère(s) réticulé(s) en une teneur allant de 2 à 500 ppm, encore plus préférentiellement de 3 à 100 ppm. 25. Composition selon l'une des revendications 22 à 24, caractérisée en ce qu'elle comprend en outre au moins un additif 40 fluidifiant à froid, de préférence choisi parmi les copolymères et terpolymères d'éthylène et d'ester(s) vinylique(s) et/ou acrylique(s), seuls ou en mélange. 26. Composition selon la revendication précédente, 5 caractérisée en ce qu'elle contient au moins 20 ppm, de préférence au moins 50 ppm, avantageusement entre 20 et 5000 ppm, plus préférentiellement entre 50 et 1 000 ppm de l'additif fluidifiant à froid. 27. Procédé d'amélioration des propriétés de tenue à froid 10 d'une composition de carburant ou combustible comprenant les étapes successives de : a) détermination d'une composition d'additif(s) la plus adaptée à la composition de carburant ou combustible à traiter ainsi que du taux de traitement nécessaire pour atteindre une spécification donnée 15 relative aux propriétés de tenue à froid pour la composition de carburant ou combustible spécifique, ladite composition d'additif(s) comprenant au moins polymère réticulé tel que défini dans l'une quelconque des revendications 1 à 14 et, en option, au moins un additif fluidifiant à froid ; 20 b) traitement de la composition de carburant ou combustible avec la quantité déterminée à l'étape a) de ladite composition d' additif(s). 28. Polymère réticulé comprenant au moins un motif de formule (I) suivante : / R1\ 25 G (I) dans laquelle R1 représente un atome d'hydrogène ou un groupement méthyle, E représente-O-CO-, ou -00-0- ou -NH-00- ou -CO-NH-, et 41 G représente un groupement choisi parmi un groupe alkyle en Ci à C34, un noyau aromatique, un groupe aralkyle comprenant au moins un noyau aromatique et au moins un groupement alkyle en Ci à C34, ledit polymère étant réticulé au moyen d'au moins un agent 5 réticulant choisi parmi les diacrylates et les diméthacrylates de formule (III) suivante: avec 10 - R représentant une chaîne hydrocarboné comprenant de 2 à 16, pouvant être interrompue par un ou plusieurs hétéroatomes choisis parmi N et 0, et pouvant être substituée par un ou plusieurs groupements -OZ avec Z représentant un atome d'hydrogène ou un radical alkyle en Ci à C4 , et 15 - R2 et R3 représentant, indépendamment l'un de l'autre, un atome d'hydrogène ou un groupement méthyle ; avec un taux de réticulation, correspondant à la quantité en moles d'agent réticulant par rapport à la quantité totale en moles de monomères du polymère, agent réticulant non inclus, compris dans la 20 gamme allant de 2% à 10%. 29. Polymère réticulé selon la revendication précédente, caractérisé en ce que l'agent réticulant est choisi parmi - le 1,6 hexanediol diméthacrylate ; - le di(éthylène glycol) diméthacrylate ; 25 - le glycérol diméthacrylate ; - le 1,6 hexanediol diacrylate ; - le di(éthylène glycol) diacrylate ;et - le 1,6 hexanediol éthoxylate diacrylate. 30. Polymère réticulé selon l'une quelconque des 30 revendications 28 et 29, caractérisé en ce que le taux de réticulation est compris dans la gamme allant de 3% à 6%. R2 R3 o